(57)【要約】【課題】  優れた表面平滑性を有し、かつ印刷平滑性やインキ着肉性等の印刷適性に優れた印刷用塗工紙およびその製造方法を提供する。【解決手段】  原紙の両面に顔料と接着剤を主成分とする顔料塗工層を片面あたり２層有する印刷用塗工紙において、該原紙がギャップタイプのツインワイヤーフォーマー、次いで２基以上のシュープレスで脱水後、乾燥して抄紙され、該原紙に隣接する下塗り塗工層が水溶性接着剤を顔料１００質量部あたり１５〜５０質量部含有し、かつ上塗り塗工層が、２〜３０質量部のトリスルホアルミン酸カルシウムを含有していることを特徴とする印刷用塗工紙であり、下塗り塗工層および上塗り塗工層が、フィルムトランスファー方式で塗工された後、熱ソフトカレンダーに通紙して平滑化仕上げ処理を行うことを特徴とする。【選択図】なし【特許請求の範囲】
【請求項１】
原紙の両面に顔料と接着剤を主成分とする顔料塗工層を片面あたり２層有する印刷用塗工紙において、該原紙がギャップタイプのツインワイヤーフォーマー、次いで２基以上のシュープレスで脱水後、乾燥して抄紙され、該原紙に隣接する下塗り塗工層が水溶性接着剤を顔料１００質量部あたり１５〜５０質量部含有し、かつ上塗り塗工層が、２〜３０質量部のトリスルホアルミン酸カルシウムを含有していることを特徴とする印刷用塗工紙。
【請求項２】
前記下塗り塗工層の水溶性接着剤が澱粉誘導体であることを特徴とする請求項１に記載の印刷用塗工紙。
【請求項３】
前記下塗り塗工層が、表面サイズ剤を顔料１００質量部あたり０．１〜８質量部含有することを特徴とする請求項１または２に記載の印刷用塗工紙。
【請求項４】
前記下塗り塗工層に含有する表面サイズ剤が、スチレン・アクリル系、オレフィン系、またはスチレン・マレイン酸系の共重合体の少なくとも一つから選択されたものであることを特徴とする請求項３に記載の印刷用塗工紙。
【請求項５】
原紙の両面に顔料と接着剤を主成分とする顔料塗工液を片面あたり２層塗工する印刷用塗工紙の製造方法において、該原紙がギャップタイプのツインワイヤーフォーマー、次いで２基以上のシュープレスで脱水後、乾燥して抄紙され、該原紙に隣接する下塗り塗工層が、水溶性接着剤を顔料１００質量部あたり１５〜５０質量部含有する顔料塗工液を用いてフィルムトランスファー方式で塗工され、かつ上塗り塗工層が、２〜３０質量部のトリスルホアルミン酸カルシウムを含有する顔料塗工液を用いてフィルムトランスファー方式で塗工された後、熱ソフトカレンダーに通紙して平滑化仕上げ処理を行うことを特徴とする印刷用塗工紙の製造方法。
【請求項６】
前記下塗り塗工層および上塗り塗工層を形成するフィルムトランスファー方式の塗工装置が、ロッドメタリングサイズプレスであり、かつ下塗り塗工層上に上塗り塗工層を形成する際、一方の面に上塗り塗工層用顔料塗工液を塗工、乾燥した後、他方の面に上塗り塗工層用顔料塗工液を塗工、乾燥することを特徴とする請求項５に記載の印刷用塗工紙の製造方法。
【請求項７】
前記フィルムトランスファー方式の塗工装置が、抄紙から塗工工程までを連続して行うオンマシンコーターであり、塗工速度が１４００ｍ／分以上であることを特徴とする請求項５または６に記載の印刷用塗工紙の製造方法。
【発明の詳細な説明】
【技術分野】
【０００１】
本発明は、印刷用塗工紙およびその製造方法に関するものである。
【背景技術】
【０００２】
一般に印刷用塗工紙は、原紙上に顔料と接着剤を主成分とする塗工液を塗工、乾燥して製造され、塗工液の塗工量や塗工紙の仕上げ方法によって、キャストコート紙、アート紙、コート紙、微塗工紙等に分類される。これらの塗工紙は、これに多色印刷又は単色印刷を施して、チラシ、パンフレット、ポスター等の商業用印刷物として、あるいは書籍、雑誌等の出版物として広く使用されている。近年、印刷物のビジュアル化、カラー化の進展と共に、印刷用塗工紙の高品質化の要求が高まっており、白紙光沢度、平滑度、白色度等の白紙品質、および印刷平滑性等の印刷品質が重要視されている。また、特に商業用印刷物のうちでもチラシやパンフレット等は、宣伝媒体としての目的から、低コストで印刷仕上がりのよいものが求められてきている。そして、使用される紙も薄物、軽量化に向かっている。
【０００３】
印刷用塗工紙の製造方法としては、抄紙と塗工を別々の工程で行うオフマシン方式と、一台のマシンで抄紙と塗工を同時に行うオンマシン方式があり、オンマシン方式の方がより効率的な生産が可能である。このため、軽量塗工紙を生産する設備としては、一般にオンマシン方式が採用されており、抄紙後に顔料塗工液を塗工する方式として、フィルムトランスファー方式であるゲートロールコータやロッドあるいはブレードメタリングサイズプレスコータ、ファウンテン方式であるショートドウェルブレードコータなどが使用されている。
【０００４】
一方、より高品質の塗工紙を得る目的で、安価な顔料を含む下塗り塗工液を塗工し、白紙品質や印刷品質を考慮した上塗り塗工液を塗工する多層塗工が従来から行われている。従来、顔料塗工液を塗工する面には、澱粉を主体とする表面サイズが行われ、原紙中に顔料塗工液が染み込まないようにされている。しかし、オンマシン方式で多層塗工を行う場合は、下塗り顔料塗工液の塗工が澱粉表面サイズを兼ねることになるため、下塗り顔料塗工液が原紙内に浸透してしまい、下塗り塗工後の表面に十分な平滑性を得ようとすると下塗り顔料塗工液の塗工量を多くする必要があった。
【０００５】
また、下塗り塗工層と上塗り塗工層を共にブレード塗工方式にすると、高い表面平滑性と品質を有する塗工紙を得ることができるが、軽量塗工紙を製造する場合、塗工時の操業性を考慮すると、原紙米坪を減らすことに限度があり、ある程度の原紙米坪が必要なため、その分塗工量が制限される。このため、ブレード塗工方式の場合、６ｇ／ｍ2未満の塗工量では十分な表面平滑性を維持することが難しい。
【０００６】
そこで、従来から顔料塗工層をフィルムトランスファー方式により塗工する手法が種々提案され、主に、塗工速度１１００ｍ／分以上で発生するミストや塗料のガムアップを解決するための手段が開示されている(特許文献１、２、３、４、５参照)。また、ブレード塗工に匹敵する優れた光沢性、平滑性を発揮するフィルムトランスファー塗工用塗料も紹介されている(特許文献６参照)。ここには、低粘度の澱粉系接着剤を使用して、顔料塗工液の濃度を５８％以上という高濃度にすることで特徴を持たせているが、使用している澱粉系接着剤が低粘度のため、フィルムトランスファー方式で塗工後、塗工層中で澱粉系接着剤がマイグレーションを起こし、印刷ムラを発生させる恐れがある。
【０００７】
また、印刷用塗工紙の顔料としてトリスルホアルミン酸カルシウム（以下、「サチンホワイト」と称する）を使用することは従来から知られている。例えば、上塗り塗工層にサチンホワイトを配合し、塗工層に一定の空隙容積を保持することで、吸収着肉性やインキ乾燥性などを改善する方法が提案されている（特許文献７参照）。また、サチンホワイトにカオリンやプラスチックピグメント等の顔料を組み合わせて使用し、塗工紙に高い表面平滑性や高い白紙光沢を付与する方法も紹介されている（特許文献８、９、１０参照）。しかしながら、これらは全て、最外塗工層をブレード塗工により設けることを想定したものである。
【０００８】
【特許文献１】特許第３１４３８９２号公報
【特許文献２】特許第２９６７７２３号公報
【特許文献３】特許第２９１００３０号公報
【特許文献４】特許第３３２８５５４号公報
【特許文献５】特許第３３２８９２２号公報
【特許文献６】特許第２７３７８９７号公報
【特許文献７】特開平１１−２４７０９７号公報
【特許文献８】特開平０９−２５６２９５号公報
【特許文献９】特開平０９−６７７９４号公報
【特許文献１０】特開平０２−１４０９８号公報
【発明の開示】
【発明が解決しようとする課題】
【０００９】
本発明は、優れた表面平滑性を有し、かつ印刷平滑性やインキ着肉性等の印刷適性に優れた印刷用塗工紙およびその製造方法を提供するものである。
【課題を解決するための手段】
【００１０】
本発明者等は、上記の課題について鋭意研究を重ねた結果、原紙の両面に顔料と接着剤を主成分とする顔料塗工層を片面あたり２層有する印刷用塗工紙において、該原紙がギャップタイプのツインワイヤーフォーマー、次いで２基以上のシュープレスで脱水後、乾燥して抄紙され、該原紙に隣接する下塗り塗工層が、水溶性接着剤を顔料１００質量部あたり１５〜５０質量部含有し、かつ上塗り塗工層が、２〜３０質量部のトリスルホアルミン酸カルシウムを含有することで、優れた表面平滑性を有し、かつ印刷平滑性やインキ着肉性等の印刷適性に優れた印刷用塗工紙を得ることができ、また、原紙がギャップタイプのツインワイヤーフォーマー、次いで２基以上のシュープレスで脱水後、乾燥して抄紙されており、該原紙に隣接する下塗り塗工層が、水溶性接着剤を顔料１００質量部あたり１５〜５０質量部含有する顔料塗工液を用いてフィルムトランスファー方式で塗工され、かつ上塗り塗工層が、２〜３０質量部のトリスルホアルミン酸カルシウムを含有する顔料塗工液を用いてフィルムトランスファー方式で塗工された後、熱ソフトカレンダーに通紙して平滑化仕上げ処理を行うことにより優れた表面平滑性を有し、かつ印刷平滑性やインキ着肉性等の印刷適性に優れた印刷用塗工紙を製造できることから本発明を完成するに至った。
【００１１】
特に、下塗り塗工層の水溶性接着剤が澱粉誘導体であることが好ましい。
また下塗り塗工層が表面サイズ剤を顔料１００質量部あたり０．１〜８質量部含有し、その表面サイズ剤が、スチレン・アクリル系、オレフィン系、またはスチレン・マレイン酸系の共重合体の少なくとも一つから選択されたものであることが好ましい。
【００１２】
また、下塗り塗工層および上塗り塗工層を形成するフィルムトランスファー方式の塗工装置が、ロッドメタリングサイズプレスであり、かつ下塗り塗工層上に上塗り塗工層を形成する際、一方の面に上塗り塗工層用顔料塗工液を塗工、乾燥した後、他方の面に上塗り塗工層用顔料塗工液を塗工、乾燥すること、さらにフィルムトランスファー方式の塗工装置が、抄紙から塗工工程までを連続して行うオンマシンコーターであり、塗工速度が１４００ｍ／分以上で効率のよい生産を行うことができる。
【発明の効果】
【００１３】
本発明に係わる印刷用塗工紙は、優れた表面平滑性を有し、かつ印刷平滑性やインキ着肉性等の印刷適性に優れたものが得られるのである。
【発明を実施するための最良の形態】
【００１４】
以下に、本発明の詳細について述べる。
本発明において、原紙に使用するパルプとしては、特に限定されるものではなく、例えば、一般に使用されている晒広葉樹パルプ（ＬＢＫＰ）や晒針葉樹パルプ（ＮＢＫＰ）等の漂白化学パルプ、砕木パルプ（ＧＰ）、加圧式砕木パルプ（ＰＧＷ）、リファイナ砕木パルプ（ＲＧＰ）、サーモメカニカルパルプ（ＴＭＰ）等の機械パルプ、脱墨古紙パルプ（ＤＩＰ）、損紙などが適宜混合使用される。近年、環境問題の観点から、ＤＩＰの配合が要望されるが、本発明においては、ＤＩＰを配合した場合も、効率良く、高品質な印刷塗工紙を得ることができる。また、ケナフ等の非木材繊維原料から得られるパルプ繊維、合成パルプ、無機繊維等の１種又は２種以上を原紙に配合することもできる。機械パルプや脱墨古紙パルプは、必要に応じて漂白して使用することもでき、漂白の程度も任意に行うことができる。なお、パルプの漂白には、塩素ガスのような分子状塩素や二酸化塩素のような塩素化合物を使用しない漂白工程を採用することが、環境保全の観点から好ましく、このような漂白工程を経たパルプとしては、ＥＣＦパルプやＴＣＦパルプを挙げることができる。
【００１５】
さらに原紙に内添される填料としては、例えば、重質炭酸カルシウム、軽質炭酸カルシウム、亜硫酸カルシウム、石膏、タルク、クレー、焼成カオリン、ホワイトカーボン、非晶質シリカ、デラミネーテッドカオリン、珪藻土、炭酸マグネシウム、二酸化チタン、水酸化アルミニウム、水酸化カルシウム、水酸化マグネシウム、水酸化亜鉛等の無機顔料や尿素・ホルマリン樹脂微粒子、微小中空粒子等の有機顔料等が例示でき、古紙や損紙等に含まれる填料も再使用できる。填料は２種以上の混合使用も可能である。填料の配合量は、一般に紙（原紙）灰分が３〜２０質量％の範囲になるように添加される。
【００１６】
また、原紙中にはパルプや填料の他に、内添サイズ剤、アニオン性、ノニオン性、カチオン性あるいは両性の歩留り向上剤、濾顔料向上剤、紙力増強剤等の抄紙用内添助剤を、必要に応じて添加することができる。内添サイズ剤の具体例としては、例えば、アルキルケテンダイマー系、アルケニル無水コハク酸系、スチレン−アクリル系、高級脂肪酸系、石油樹脂系、ロジン系などのサイズ剤が挙げられる。また、歩留り向上剤、濾顔料向上剤、紙力増強剤の具体例としては、例えば、アルミニウム等の多価金属化合物（具体的には、硫酸バンド、塩化アルミニウム、アルミン酸ソーダ、塩基性アルミニウム化合物等）、各種澱粉類、ポリアクリルアミド、尿素樹脂、ポリアミド・ポリアミン樹脂、ポリエチレンイミン、ポリアミイン、ポリビニルアルコール、ポリエチレンオキサイド等が例示できる。また、本発明の所望する効果を妨げない範囲で、パルプ繊維間結合の阻害機能を有する嵩高剤、柔軟剤を使用することも可能である。嵩高剤、柔軟剤の具体例としては、例えば、多価アルコールと脂肪酸のエステル化合物、多価アルコールと脂肪酸エステル化合物のポリオキシアルキレン化合物、脂肪酸ポリアミドアミン、多価アルコール系界面活性剤、油脂系非イオン界面活性剤等が例示できる。かかる嵩高剤、柔軟剤の添加量は、一般に、パルプに対して０．０５〜２．０質量％程度である。
【００１７】
本発明は、上記の原材料で調成した紙料を、ギャップタイプのツインワイヤーを用いて、ヘッドボックスから２つのワイヤー間に吐出して紙層を形成させた後、２基以上のシュープレスで脱水後、乾燥して、原紙を抄造する。このギャップタイプのツインワイヤーフォーマーは、２枚のワイヤーで形成されるギャップにヘッドボックスから紙料を吐出することにより、当初より紙料が２枚のワイヤーに挟まれた状態で脱水、紙層が形成されていくので、長網抄紙機やオントップ型のハイブリッドフォーマーと比べて、ワイヤーパートにおける紙料の乱れが小さく、均一な紙層を高速で形成することができる。抄速については、特に限定されるものではないが、一般的に１４００ｍ／分以上であり、塗工紙の生産性を考えると、１５００ｍ／分以上であることが好ましい。
【００１８】
ギャップフォーマーを有する抄紙機に付設されて使用されるウェットプレス装置としては、高速抄紙条件に適合するような装置であることが好ましい。即ち、従来のロール／ロール間に形成される狭いニップ部にフェルトと共に湿紙を通過させて脱水するウェットプレス装置では、湿紙の固形分濃度を高めるためには線圧を高くすることから、ニップ内ではロール表面付近の水圧が急速に増加し、紙層間での砕けが発生する。このため、高速抄紙条件に適合したシュータイプの幅広ニップを有するウェットプレス装置が好ましい。１基のシュープレスで脱水する場合、例えば１４００ｍ／分以上の高速抄紙では脱水能力が不十分であり、フェルトの型付き、所謂フェルトマークが問題となることから、２基以上のシュープレスで脱水することが好ましい。なお、脱水能力的には、２基のシュープレスで十分であり、抄紙機のスペースやコストの問題から、２基のシュープレスとすることが好ましい。
【００１９】
原紙の抄紙条件については、ギャップタイプのツインワイヤーフォーマーで抄紙して、次いで２基のシュープレスで脱水することを除いて特に限定は無く、例えば、酸性抄紙、中性抄紙、弱アルカリ抄紙等のいずれの方式でも良い。ただ近年、紙の保存性が要求されることから、中性抄紙により抄紙された原紙が好ましい。原紙には、澱粉誘導体、ポリビニルアルコールあるいはポリアクリルアミド等の接着剤を用いて、通常のサイズプレス処理を施すこともでき、また、ソフトカレンダー等による平滑化仕上げ処理を施すこともできるが、工程が増えることから、サイズプレス処理は行わずに下塗り塗工層を形成させることが好ましい。これらの抄紙条件で抄紙された原紙の米坪としては、３０〜７０g／ｍ2が好ましい。
【００２０】
上記で抄紙した原紙上に、顔料と接着剤を主成分とする下塗り塗工層をフィルムトランスファー方式により形成するが、原紙上に顔料を接着し、塗工紙の表面強度を発現させるため、下塗り塗工層に水溶性接着剤や水分散性接着剤が使用される。本発明においては、水溶性接着剤として、水溶性接着剤を顔料１００質量部あたり１５〜５０質量部含有することが必要であり、より好ましくは１８〜４０質量部である。これは水溶性接着剤を比較的多く配合することにより、下塗り塗工層中への上塗り塗工液の浸透を抑制することができる。因みに、水溶性接着剤が１５質量部未満の場合は、上塗り塗工液の浸透性を抑制することが難しい。また、５０質量部を超える場合は、下塗り用顔料塗工液の流動性が悪化して塗工ムラが発生し易く、下塗り塗工後および上塗り塗工後の平滑性が低下する傾向にある。
【００２１】
本発明の下塗り塗工層の水溶性接着剤としては、例えば、酸化澱粉、エステル化澱粉、エーテル化澱粉、デキストリン、冷水可溶性澱粉などの澱粉誘導体、カゼイン、大豆蛋白、合成蛋白などの蛋白質類、ヒドロキシエチルセルロース等のセルロース誘導体、ポリビニルアルコールやその変性品などが使用できるが、その中でも、下塗り用顔料塗工液の流動性が良好であり、かつ原材料が安価であることから、澱粉誘導体であることが好ましい。
【００２２】
また、顔料塗工層の接着剤として、水溶性接着剤の他に、水分散性接着剤を併用することが一般的であり、本発明の効果を妨げない範囲において、水分散性接着剤を使用することができる。水分散性接着剤としては、例えば、スチレン−ブタジエン共重合体ラテックス、メチルメタクリレート−ブタジエン共重合体ラテックス、スチレンーメチルメタクリレートーブタジエン共重合体ラテックス等の共役ジエン系共重合体ラテックス、アクリル酸エステルおよび／またはメタクリル酸エステルの重合体または共重合体ラテックス等のアクリル系重合体ラテックス、エチレン−酢酸ビニル重合体ラテックス等のビニル系重合体ラテックス、あるいはこれらの各種重合体ラテックスをカルボキシル基等の官能基含有単量体で変性した重合体または共重合体ラテックス等が挙げられ、顔料１００質量部あたり１〜１５質量部、好ましくは３〜１０質量部配合する。
【００２３】
また、本発明の下塗り塗工層に、表面サイズ剤を顔料１００質量部あたり０．１〜８質量部含有させることにより、下塗り塗工層中への上塗り塗工液の浸透をさらに抑制することができ、より好ましい。ここで、表面サイズ剤の配合量が０．１質量部未満の場合、表面サイズ剤の効果が発現され難く、８質量部を超える場合は、下塗り塗工層と上塗り塗工層の接着性が低下して、表面強度の低下の原因となる。
【００２４】
本発明の表面サイズ剤としては、特に限定されるものではなく、例えば、スチレン・アクリル系、オレフィン系、スチレン・マレイン酸系、スチレン・アクリル酸エステル系、スチレン・マレイン酸エステル系の共重合体等、公知公用のものを使用することができ、単独あるいは併用して使用することができる。中でも、スチレン・アクリル系、オレフィン系、スチレン・マレイン酸系の共重合体が好ましく使用される。なお、使用される表面サイズ剤は、エマルジョンタイプ、溶液タイプのいずれも使用することができる。
【００２５】
本発明の下塗り塗工層に使用する顔料は、特に限定されるものではなく、例えば、カオリン、タルク、クレー、焼成カオリン、重質炭酸カルシウム、軽質炭酸カルシウム、二酸化チタン、サチンホワイト、亜硫酸カルシウム、石膏、硫酸バリウム、ホワイトカーボン、非晶質シリカ、ケイソウ土、炭酸マグネシウム、二酸化チタン、水酸化アルミニウム、水酸化カルシウム、水酸化マグネシウム、水酸化亜鉛、酸化亜鉛、酸化マグネシウム、ベントナイト、セリサイト等の無機顔料のほか、尿素ホルマリン樹脂微粒子、微小中空粒子等の有機顔料等、一般の塗被紙用として知られている顔料を単独あるいは併用で使用することができる。
【００２６】
また、下塗り塗工層用の顔料塗工液には、必要に応じて、増粘剤や保水剤、青系統あるいは紫系統の染料や有色顔料、蛍光染料、酸化防止剤、老化防止剤、導電剤、消泡剤、紫外線吸収剤、分散剤、ｐＨ調整剤、離型剤、耐水化剤、撥水剤等の各種助剤を適宜配合することができる。
【００２７】
本発明において、下塗り塗工層用の顔料塗工液の顔料、水溶性接着剤等の接着剤、さらには必要に応じて使用される各種助剤を含む塗工液の固形分濃度は、２５〜６５質量％の範囲で選択できる。塗工量の調整や操業性を考慮すると、３０〜６０質量％の範囲であることが好ましい。
【００２８】
本発明の下塗り塗工層の乾燥塗工量としては、片面当たり２〜１０ｇ／ｍ2であり、好ましくは３〜６ｇ／ｍ2である。因みに塗工量が２ｇ／ｍ2未満の場合、塗料の表面被覆性が劣り、所望する品質が得がたい。また、１０ｇ／ｍ2を超えると、ミスティング等塗工操業上の問題が発生する場合があるとともに、塗工ムラが発生し易い。
【００２９】
本発明の上塗り塗工層に使用するサチンホワイト（正式名：トリスルホアルミン酸カルシウム）は、水酸化カルシウムと硫酸アルミニウムとの反応によって得られる無機錯体化合物であり、針状の粒子形状を有する顔料である。本発明では、下塗り塗工層上に形成する上塗り塗工層を構成する顔料成分として、２〜３０質量部のサチンホワイトと９８〜７０質量部の他の顔料を含有する顔料塗工液をフィルムトランスファー方式で塗工し、高い平滑を発現して品質の良好な塗工紙を得るところに特徴がある。上塗り塗工層用の顔料塗工液を塗工する前に、ソフトカレンダー等による平滑化仕上げ処理を施すと、上塗り塗工層形成後も高い平滑性を得られので好ましい。ちなみに、サチンホワイトの配合割合が２質量部未満である場合には平滑発現性の向上が不充分であり、他方、３０質量部を超える場合には、平滑発現性は向上するものの、印刷用塗工紙として必要とされる強度発現のための接着剤要求量が多くなり、不経済であることや、塗工適性が低下する傾向にあるため好ましくない。
【００３０】
サチンホワイトの粒子径については、特に限定するものではないが、沈降方式により測定した平均粒子径が０．１〜１．３μｍの範囲にあると、平滑性がより向上し、しかも印刷強度を維持するために必要な接着剤量が過大にならないため好ましい。なお、ここで規定する平均粒子径は、沈降方式によるセディグラフ５１００（マイクロメリティクス社製）で測定した値である。
【００３１】
また、サチンホワイトの分散液のｐＨは、通常１２．５前後であり、本発明では、このような分散液ｐＨを有するサチンホワイトを使用することもできる。しかし分散液ｐＨの高いサチンホワイトを使用すると、ドライヤーによる乾燥或いは熱スーパーカレンダ等の熱処理による色戻り現象を助長したり、塗被紙を長期間保存した際に白色度の低下を来たしたりする虞があるので、分散液のｐＨが１２．０以下、より好ましくは８．５〜１１．０であるサチンホワイトを使用するのが望ましい。
【００３２】
ここで、サチンホワイトは、特願２００５−１２３６８９号公報に記載の製造方法によっても調製することができる。
【００３３】
本発明では、下塗り塗工層上に形成する上塗り塗工層を構成する顔料成分のうち、９８〜７０質量部を占める他の顔料として、具体的には、重質炭酸カルシウム、軽質炭酸カルシウム、苛性化炭酸カルシウム、カオリン、デラミネーテッドカオリン、焼成カオリン、タルク、硫酸カルシウム、硫酸バリウム、水酸化アルミニウム、ニ酸化チタン、酸化亜鉛、アルミナ、炭酸マグネシウム、酸化マグネシウム、シリカ、アルミノ珪酸マグネシウム、珪酸カルシウム、ベントナイト、ゼオライト、セリサイト、スメクタイト等の無機顔料や、密実型、中空型、貫通孔型などのプラスチックピグメント、バインダーピグメント等の有機顔料から選ばれる１種あるいは２種以上の顔料を使用することができる。
【００３４】
本発明の上塗り塗工層には、塗工紙に表面強度を発現させるため、前記下塗り塗工層と同様、水溶性接着剤や水分散性接着剤が使用される。水溶性接着剤としては、酸化澱粉、エステル化澱粉、エーテル化澱粉、デキストリン、冷水可溶性澱粉などの澱粉類、カゼイン、大豆蛋白、合成蛋白などの蛋白質類、ヒドロキシエチルセルロース等のセルロース誘導体、ポリビニルアルコールやその変性品などが使用できる。本発明の上塗り塗工層に含有する水溶性接着剤は、特に限定されるものではないが、顔料１００質量部あたり１〜１５質量部、好ましくは３〜１２質量部配合する。上塗り塗工層においては、水溶性接着剤を下塗り塗工層と同様に比較的多く配合すると、塗工紙の光沢および平滑発現性が低下する傾向にあるため注意が必要である。
【００３５】
また、本発明の上塗り塗工層に使用される水分散性接着剤としては、例えば、スチレン−ブタジエン共重合体ラテックス、メチルメタクリレート−ブタジエン共重合体ラテックス、スチレンーメチルメタクリレートーブタジエン共重合体ラテックス等の共役ジエン系共重合体ラテックス、アクリル酸エステルおよび／またはメタクリル酸エステルの重合体または共重合体ラテックス等のアクリル系重合体ラテックス、エチレン−酢酸ビニル重合体ラテックス等のビニル系重合体ラテックス、あるいはこれらの各種重合体ラテックスをカルボキシル基等の官能基含有単量体で変性した重合体または共重合体ラテックス等が挙げられ、これらの中から、最終塗工紙品質に応じて、１種、あるいは２種以上を適宜選択して使用する。配合量については、特に限定されるものではないが、顔料１００質量部あたり５〜２０質量部、好ましくは８〜１２質量部配合する。
【００３６】
本発明に使用されるサチンホワイトは塗工液の保水性を低くする傾向にあり、保水性が低いと、塗工時に塗工液の水分が速やかに下塗り塗工層に吸収され、ロール上の塗工液が固形化してロールから剥がれにくくなり、ロール汚れが発生する恐れがある。これを防止するために、上塗り塗工層用の顔料塗工液中には、増粘剤または保水剤の少なくとも１種を含有させることが好ましい。
かかる増粘剤または保水剤としては、ポリカルボン酸、アクリル系共重合体などのアルカリ増粘タイプ、アクリル系高分子、ポリエチレンオキサイドなどの親顔料ベースポリマーの両末端に親油基を配した会合タイプ、カルボキシメチルセルロース、アルギン酸ナトリウムなどの天然由来タイプが挙げられ、特に作業性、コストの面からアクリル系共重合体エマルジョンが好ましく用いられる。増粘剤または保水剤の配合量としては顔料１００質量部に対して、０．０１〜１．０質量部の範囲が好ましく、より好ましくは０．０５〜０．８質量部の範囲である。
【００３７】
また、上塗り塗工層用の顔料塗工液には、増粘剤や保水剤のほかに、必要に応じて、青系統あるいは紫系統の染料や有色顔料、蛍光染料、酸化防止剤、老化防止剤、導電剤、消泡剤、紫外線吸収剤、分散剤、ｐＨ調整剤、離型剤、耐水化剤、撥水剤等の各種助剤を適宜配合することができる。
【００３８】
本発明における上塗り塗工層用の顔料塗工液のサチンホワイト、他の顔料、接着剤、さらには必要に応じて使用される各種助剤を含む塗工液の固形分濃度は、２５〜６５質量％の範囲で選択できる。塗工量の調整や操業性を考慮すると、３０〜６０質量％の範囲であることが望ましい。
【００３９】
本発明の上塗り塗工層の乾燥塗工量としては、片面当たり２〜１２ｇ／ｍ2であり、好ましくは４〜８ｇ／ｍ2である。因みに塗工量が２ｇ／ｍ2未満の場合、光沢や平滑等、所望する品質が得がたい。また、１０ｇ／ｍ2を超えると、ミスティング等、塗工操業上の問題が発生する場合があるとともに、塗工ムラが発生し易い。
【００４０】
本発明の製造方法において、前述の下塗り塗工層および上塗り塗工層を形成するための顔料塗工液は、フィルムトランスファー方式の塗工装置で塗工する。フィルムトランスファー方式の塗工装置としては、ゲートロール、ブレードメタリングサイズプレス、ロッドメタリングサイズプレスなどが使用できる。これらの塗工装置のうち、塗工量の調整や高速塗工適性に優れることから、ロッドメタリングサイズプレスを使用することが好ましい。また、前記フィルムトランスファー方式の塗工装置で塗工する場合は、一般的に両面同時に塗工されるが、アプリケーターロール出口において、紙離れが安定せず、片面あるいは両面とも紙表面に塗工ムラが発生し易い。この塗工ムラが発生した場合は、塗工紙品質を低下させるが、特に上塗り塗工層については、塗工紙を著しく低下させる。そこで、両面とも安定した紙離れをさせるように、上塗り塗工層を形成させる塗工装置としては、上塗り塗工層用顔料塗工液を、一方の面に塗工、乾燥後、他方の面に塗工、乾燥することが好ましい。なお、本発明において、抄紙から塗工工程までをオンラインで行う所謂オンマシンコーターであることが、生産性に優れるため好ましい。
【００４１】
本発明は、上記の下塗り塗工層および上塗り塗工層をフィルムトランスファー方式により形成した後、加熱した金属ロールと弾性ロールの組み合わせからなる熱ソフトカレンダーに通紙して平滑化仕上げ処理を必須とする。金属ロールの温度については、特に限定されるものではなく、所望の品質に合わせるため、１００〜３８０℃の範囲で適宜調整される。カレンダーのニップ圧、ニップ数等についても、特に限定されるのではなく、ニップ圧としては２００〜４５０ｋＮ／ｍ、ニップ数としては１〜１０ニップの範囲で、所望とする品質に合わせて適宜調整する。また、金属ロールについては、特に表面を硬質クロムメッキ等で鏡面仕上げされたものを使用すると、より一層効果的である。また、熱ソフトカレンダーの金属ロールと対をなして使用される弾性ロールの材質については特に限定されるものではないが、一般にウレタン樹脂、エポキシ樹脂、ポリアミド樹脂、フェノール樹脂、ポリアクリレート樹脂等の高温高圧で耐久性を示す樹脂ロールが好ましく利用される。また、樹脂ロールの硬度としては、ショアＤ硬度で８５度以上のものを使用すると優れた表面平滑性が得られえる。
なお、本発明においては、抄紙から塗工工程までをオンラインで行う所謂オンマシンコーターであることが、生産性に優れるため好ましいが、抄紙から熱カレンダーまでをオンラインで行うことが、より好ましい。
【実施例】
【００４２】
以下に、実施例を挙げて本発明を具体的に説明するが、勿論、本発明はそれらに限定されるものではない。なお、特に断らない限り、例中の部および％はそれぞれ質量部、および質量％を示す。また、使用した薬剤の添加量は、固形分換算の質量部を示す。
【００４３】
実施例１
（下塗り塗工層用顔料塗工液の調製）
重質炭酸カルシウム（商品名：ハイドロカーブ９０、備北粉化工業社製）１００部からなる顔料スラリーに、顔料１００部に対して、接着剤として澱粉（商品名：エースＡ、王子コーンスターチ社製）２５部、スチレン−ブタジエン共重合体ラテックス（商品名：ＯＪ−１０００、ＪＳＲ社製）５部を添加し、さらに助剤として消泡剤および染料を順次加えて、更に水を加えて固形分濃度３０％の下塗り塗工層用の顔料塗工液を得た。
【００４４】
（サチンホワイトの調製）
（１）水酸化カルシウム懸濁液に対する第１段目の硫酸アルミニウム水溶液の添加
９０００ｒｐｍで回転させたインラインミキサー（パイプラインホモミクサー、混合手段）に対して、前記の６％水酸化カルシウム懸濁液を３００ｇ／分、および６％硫酸アルミニウム水溶液を１０４ｇ／分（基準モル数の４５％。なお、基準モル数等の計算方法は後述する。）で同時、かつ連続的に注入し、該注入を１４分間連続して行なった。その際に得られた混合組成物（インラインミキサーから吐出される組成物）をｐＨ復元タンク（中間槽）に連続的に受け入れ３０分間静置して、ｐＨ回復を行なった。ｐＨ回復後の該混合組成物（以下、「第１組成物」という。）のｐＨは１２．７であった。
【００４５】
ここに基準モル数等の計算方法を簡単に説明しておく。
水酸化カルシウム、硫酸アルミニウムの分子量は、それぞれ７４．１、および３４２．１６であり、６％水酸化カルシウム懸濁液３００ｇ／分は、固形分として１８ｇ／分で、そのモル数（単位時間に装入されるモル数）は１８／７４．１＝０．２４３である。従って、水酸化カルシウム懸濁液のモル数の１／６のモル数である基準モル数は、０．２４３×１／６＝０．０４０５モル／分となる。
一方、６％硫酸アルミニウム水溶液１０４ｇ／分には、１０４ｇ×６％＝６．２４ｇ／分の硫酸アルミニウムが含まれており、これをモル数に換算すると６．２４ｇ／分×１／３４２．１６＝０．０１８２モル／分となる。
従って、第１段目に添加する硫酸アルミニウム水溶液の、基準モル数に対する割合の計算は、（０．０１８２モル／分）／（０．０４０５モル／分）＝４５％と計算される。
【００４６】
（２）第２段目の硫酸アルミニウム水溶液の添加
前記（１）と同様にして、９０００ｒｐｍで回転させたインラインミキサーに対して、前記混合組成物（第１組成物）を４０４ｇ／分、および６％硫酸アルミニウム水溶液を８１ｇ／分（基準モル数の３５％）で同時、かつ連続的に注入し、該注入を１２分間連続して行なった。その際に得られた混合組成物（インラインミキサーから吐出される組成物）をｐＨ復元タンクに連続的に受け入れ３０分間静置して、ｐＨ回復を行なった。ｐＨ回復後の混合組成物（以下、「第２組成物」という。）のｐＨは１２．５であった。
【００４７】
（３）第３段目の硫酸アルミニウム水溶液の添加（反応終了）
前記（２）と同様にして、９０００ｒｐｍで回転させたインラインミキサーに対して、前記混合組成物（第２組成物）を４８５ｇ／分、および６％硫酸アルミニウム水溶液を３４ｇ／分（基準モル数の１５％）で同時、かつ連続的に注入し、該注入を１０分間連続して行なった（反応終了）。その際に得られた混合組成物（インラインミキサーから吐出される組成物）をクッションタンクに連続的に受け入れ、反応終了後の組成物（以下、「反応終了組成物」という。）を得た。反応終了組成物のｐＨは１１．５であった。
【００４８】
（Ａ）水酸化カルシウム懸濁液のモル数ａの、複数段添加された（Ｂ）硫酸アルミニウム水溶液の合計添加量のモル数ｂに対する割合（ａ／ｂ）の計算方法について簡単に説明する。まず、最終的に用いた６％水酸化カルシウムは３００ｇ／分×１０分間＝３０００ｇであり、それに含まれる固形分としては１８０ｇであり、Ｃａ（ＯＨ）２モル数ａとしては２．４３モルである。そして、複数段に分割添加した６％硫酸アルミニウムの総量は２１９ｇ／分×１０分間＝２１９０ｇであり、それに含まれる固形分としては１３１．４ｇであり、Ａｌ２（ＳＯ４）３モル数ｂとしては０．３８モルである。
従って、モル比（Ｃａ（ＯＨ）２／Ａｌ２（ＳＯ４）３＝ａ／ｂ）としては６．４となる。  また、硫酸アルミニウムの総添加率としては、基準モル数の９５％（＝４５％＋３５％＋１５％）であった。
【００４９】
反応終了後の組成物（反応終了組成物）をフィルタープレスで脱水することで固形分が約３２〜３４％の組成物とし、続いて固形分２７％となるように該脱水組成物を水に再分散させた。その再分散の際、あらかじめ水にポリアクリル酸系分散剤（商品名：アロンＴ−５０、東亜合成化学社製）を組成物（該脱水組成物）の固形分対比で０．５部の量を添加しておき、さらに該分散剤の添加量を調整して、再分散した該組成物分散液が約１０ｍＰａ・ｓ程度の低粘度になるように調整した。平均粒子径は０．４４μｍであった。
【００５０】
（上塗り塗工層用顔料塗工液の調製）
分散剤としてポリアクリル酸ナトリウムを分散するカオリンに対して０．１部添加した水溶液に、カオリン（商品名：ハイドログロス９０、ヒューバー社製）７５部、重質炭酸カルシウム（商品名：ハイドロカーブ９０、備北粉化工業社製）１５部、上記に調製したサチンホワイト１０部を添加し、コーレス分散機で分散して顔料スラリーを調製した。この顔料スラリーに、顔料１００部に対して、酸化澱粉（商品名：王子エースＡ、前出）５部、スチレン−ブタジエン共重合体ラテックス（商品名：ＯＪ１０００、ＪＳＲ社製）１０部、および消泡剤、染料などの助剤を添加して、最終的に固形分濃度が５８％の上塗り塗工層用の顔料塗工液を調製した。
【００５１】
（印刷用塗工紙の作製）
酸素−オゾン−水酸化ナトリウム−過酸化水素−二酸化塩素からなる工程で多段漂白されたＬＢＫＰ５０％（ＣＳＦ５００ｍｌ）と、酸素−オゾン−水酸化ナトリウム−過酸化水素−二酸化塩素からなる工程で多段漂白されたＮＢＫＰ３５％（ＣＳＦ５００ｍｌ）と、新聞古紙から製造したＤＩＰ（ＣＳＦ１８０ｍｌ）１５％からなるパルプスラリー１００％に、填料として軽質炭酸カルシウム（商品名：タマパールＴＰ−１２１、奥多摩工業社製）を原紙灰分が１０％となるように添加した後、パルプスラリーの全固形分に対して硫酸アルミニウム０．５％、カチオン澱粉（商品名：エースＫ−１００、王子コーンスターチ社製）０．５％、アルキルケテンダイマーサイズ剤（商品名：サイズパインＫ−２８７、荒川化学社製）０．１％、ポリアクリルアミド（商品名：ポリストロン８５１、荒川化学社製）０．０２％を順次添加し、紙料を調製した。この紙料を運転抄速１５００ｍ／分でギャップフォーマー、次いで２基のシュープレスで脱水、乾燥し、４０ｇ／ｍ２の原紙を抄紙した。この原紙上に、下塗り塗工層用顔料塗工液を、ロッドメタリングサイズプレスを用いて、片面塗工量が４ｇ／ｍ２（固形分）となるように両面同時に塗工後、ソフトカレンダーで平滑化処理を施した。このようにして得られた下塗り塗工層上に、上塗り塗工層用顔料塗工液を、ロッドメタリングサイズプレスを用いて、片面塗工量が６ｇ／ｍ２（固形分）となるように、一方の面に塗工、乾燥した後、他方の面に塗工、乾燥を行った。このようにして得られた両面塗工紙を、１８０℃に加熱した金属ロールと樹脂ロールよりなる熱ソフトカレンダーに、線圧２００ｋＮ／ｃｍの加圧条件で、片面が金属ロールと樹脂ロールにそれぞれ４回ずつ接触するように合計８ニップの通紙を行い、米坪６０ｇ／ｍ２の印刷用塗工紙を得た。
【００５２】
実施例２
実施例１の下塗り塗工層用顔料塗工液の調製において、重質炭酸カルシウムをハイドロカーブ９０からハイドロカーブ６０（備北粉化工業社製）を使用し、澱粉の配合部数を２５部から２０部に変更し固形分濃度を３５％とした以外は、実施例１と同様にして印刷用塗工紙を得た。
【００５３】
実施例３
実施例１の上塗り塗工層用顔料塗工液の調製において、重質炭酸カルシウムの配合部数を１５部から５部に変更し、サチンホワイトの配合部数を１０部から２０部に変更した以外は、実施例２と同様にして印刷用塗工紙を得た。なお、上塗り塗工層用の顔料塗工液の固形分濃度は５２％であった。
【００５４】
実施例４
実施例２の下塗り塗工層用顔料塗工液の調製において、澱粉の配合部数を２０部から１６部に変更し、表面サイズ剤（スチレン・アクリル系、商品名：ポリマロン１３０８Ｓ、荒川化学社製）０．５部を添加した以外は、実施例２と同様にして印刷用塗工紙を得た。
【００５５】
実施例５
（下塗り塗工層用顔料塗工液の調製）
分散剤としてポリアクリル酸ナトリウムを分散するカオリンに対して０．１部添加した水溶液に、カオリン（商品名：ＨＴ−ＧＡＳ、ＢＡＳＦ社製）２０部、重質炭酸カルシウム（商品名：ハイドロカーブ６０、前出）８０部を添加し、コーレス分散機で分散して顔料スラリーを調製した。この顔料スラリーに、顔料１００部に対して、接着剤として澱粉（商品名：エースＡ、前出）２０部、スチレン−ブタジエン共重合体ラテックス（商品名：ＯＪ−１０００、前出）５部を添加し、さらに助剤として消泡剤および染料を順次加え、更に水を加えて固形分濃度４５％の下塗り塗工層用顔料塗工液を得た。
【００５６】
（上塗り塗工層用顔料塗工液の調製）
分散剤としてポリアクリル酸ナトリウムを分散するカオリンに対して０．１部添加した水溶液に、変更したカオリン（商品名：コンツアーエクストリーム、イメリス社製）７５部、重質炭酸カルシウム（商品名：ハイドロカーブ９０、前出）１５部、サチンホワイト（前出）１０部を添加し、コーレス分散機で分散して顔料スラリーを調製した。この顔料スラリーに、顔料１００部に対して、酸化澱粉（商品名：王子エースＡ、前出）５部、スチレン−ブタジエン共重合体ラテックス（商品名：ＯＪ１０００、前出）１０部、および消泡剤、染料などの助剤を添加して、最終的に固形分濃度が５５％の上塗り塗工層用の顔料塗工液を調製した。
【００５７】
（印刷用塗工紙の作製）
酸素−オゾン−水酸化ナトリウム−過酸化水素−二酸化塩素からなる工程で多段漂白されたＬＢＫＰ３５％（ＣＳＦ５００ｍｌ）と、酸素−オゾン−水酸化ナトリウム−過酸化水素−二酸化塩素からなる工程で多段漂白されたＮＢＫＰ３５％（ＣＳＦ５００ｍｌ）と、新聞古紙から製造したＤＩＰ（ＣＳＦ１８０ｍｌ）３０％からなるパルプスラリー１００％に、填料として軽質炭酸カルシウム（商品名：タマパールＴＰ−１２１、前出）を原紙灰分が１０％となるように添加した後、パルプスラリーの全固形分に対して硫酸アルミニウム０．５％、カチオン澱粉（商品名：エースＫ−１００、前出）０．５％、アルキルケテンダイマーサイズ剤（商品名：サイズパインＫ−２８７、前出）０．１％、ポリアクリルアミド（商品名：ポリストロン８５１、前出）０．０２％を順次添加し、紙料を調製した。この紙料を運転抄速１５００ｍ／分でギャップフォーマーによる抄紙を行った後、２基のシュープレスで脱水、乾燥し、４０ｇ／ｍ２の原紙を得た。この原紙上に、下塗り塗工層用顔料塗工液を、ロッドメタリングサイズプレスを用いて、片面塗工量が４ｇ／ｍ２（固形分）となるように両面同時に塗工後、ソフトカレンダーで平滑化処理を施した。このようにして得られた下塗り塗工層上に、上塗り塗工層用顔料塗工液を、ロッドメタリングサイズプレスを用いて、片面塗工量が６ｇ／ｍ２（固形分）となるように、一方の面に塗工、乾燥後、他方の面に塗工、乾燥を行った。このようにして得られた両面塗工紙を、１８０℃に加熱した金属ロールと樹脂ロールよりなる熱ソフトカレンダーに、線圧２００ｋＮ／ｃｍの加圧条件で、片面が金属ロールと樹脂ロールにそれぞれ４回ずつ接触するように合計８ニップの通紙を行い、米坪６０ｇ／ｍ２の印刷用塗工紙を得た。
【００５８】
実施例６
実施例１の印刷用塗工紙の作製において、下塗り塗工層用顔料塗工液の塗工方法をロッドメタリングサイズプレスからゲートロールに変更し、上塗り塗工層用顔料塗工液の塗工方法をロッドメタリングサイズプレスからゲートロールに変更して、両面同時に塗工した以外は、実施例１と同様にして印刷用塗工紙を得た。
【００５９】
実施例７
実施例１の印刷用塗工紙の作製において、上塗り塗工層用顔料塗工液の塗工量を、片面あたり６ｇ／ｍ２から４ｇ／ｍ２（固形分）に変更した以外は、実施例１と同様にして印刷用塗工紙を得た。なお、上塗り塗工層用顔料塗工液の固形分濃度は５０％、印刷用塗工紙の米坪は５６ｇ／ｍ２であった。
【００６０】
比較例１
実施例１の下塗り塗工層用顔料塗工液の調製において、澱粉の配合部数を２５部から１０部に変更し、ラテックスの配合部数を５部から１０部に変更した以外は、実施例１と同様にして印刷用塗工紙を得た。
【００６１】
比較例２
実施例１の上塗り塗工層用顔料塗工液の調製において、カオリンを７５部から８０部、重質炭酸カルシウムを１５部から２０部に変更し、サチンホワイトを１０部から無配合に変更した以外は、実施例１と同様にして印刷用塗工紙を得た。
【００６２】
比較例３
実施例１の下塗り塗工層用顔料塗工液の調製において、澱粉の配合部数を２５部から６０部に変更した以外は、実施例１と同様にして印刷用塗工紙を得た。なお、下塗り塗工層用顔料塗工液の固形分濃度は２５％であった。
【００６３】
比較例４
実施例１において、下塗り塗工層用顔料塗工液を、顔料は使用せず澱粉のみとし、印刷用塗工紙の作製において、下塗り塗工層用顔料塗工液の塗工量を、片面あたり４ｇ／ｍ２から１ｇ／ｍ２に変更した以外は、実施例１と同様にして印刷用塗工紙を得た。
【００６４】
比較例５
実施例１の印刷用塗工紙の作製において、上塗り塗工層用コーターを、ロッドメタリングサイズプレスからジェットファウンテンタイプのブレードコーターに変更し、上塗り塗工層用顔料塗工液の塗工量を、片面あたり６ｇ／ｍ２から４ｇ／ｍ２（固形分）に変更した以外は、実施例１と同様にして印刷用塗工紙を得た。なお、上塗り塗工層用顔料塗工液の固形分濃度は４５％、印刷用塗工紙の米坪は５６ｇ／ｍ２であった。
【００６５】
実施例および比較例で得た印刷用塗工紙は、以下の方法で評価し、その結果を表１に示した。なお、以下の評価試験は、２３℃，相対湿度５０％の環境下で行った。
【００６６】
（白紙光沢）
ＩＳＯ ８２５４−１（１９９９）に準じた７５度光沢度計を用いて測定し、その平均を求めた。
【００６７】
（塗工紙のＰＰＳ平滑度）
パーカープリントサーフ（ＰＰＳ）表面平滑度試験機（機種名：ＭＯＤＥＬ Ｍ−５６９型、ＭＥＳＳＭＥＲ  ＢＵＣＨＥＬ社製、英国）を用い、バッキングディスク：ソフトラバー、クランプ圧力：０．９８ＭＰａで５回平滑度測定を行ない、その平均を求めた。
【００６８】
（印刷光沢）
ＲＩ印刷試験機(明製作所製)で、印刷インキ（商品名：ＦＵＳＩＯＮ−Ｇ墨Ｓタイプ、大日本インキ社製）を０．６ｃｃ使用して印刷を行い、２３℃、５０％ＲＨの雰囲気で４８時間放置してインキを乾燥させ、光沢度計（型式：ＧＭ−２６Ｄ、村上色彩技術研究所製）を用いて６０°光沢度を測定した。
【００６９】
（印刷平滑性）
印刷光沢測定用サンプルを用いて、印刷平滑性を目視評価した。評価は次の５段階評価で行った。
５（優）−１（劣）であり、評価が２以下のものは、実用上問題がある。
【００７０】
（インキ着肉性）
ＲＩ印刷試験機で、１色目に印刷インキ（商品名：ＴＯＹＯＫＩＮＧ  ＴＫＵ  ＣＣ藍、東洋インキ社製）を０．５ｃｃ使用して印刷を行い、２色目に印刷インキ（紙試験用インキ紅、東洋インキ社製）を０．３ｃｃ使用し、１色目印刷後の時間を１５秒、３０秒、６０秒、９０秒、１２０秒、１８０秒と変えて重ね刷りした時の２色目紅インキの着肉ムラを目視評価した。なお、インキ着肉ムラの最も劣るところを評価し、評価は５段階評価で行った。
５（優）−１（劣）であり、評価が２以下のものは、実用上問題がある。
【００７１】
（表面強度）
ＲＩ印刷試験機で、印刷インキ（紙試験用インキ紅、東洋インキ社製）を０．４ｃｃ使用して印刷を行い、印刷面のピッキングの程度を目視評価した。評価は次の５段階評価で行った。
５（優）−１（劣）であり、評価が２以下のものは、実用上問題がある。
【００７２】
【表１】
2008274464.tif 000002
【００７３】
表１で明らかなように、本発明による実施例１〜７はいずれも光沢、平滑性および印刷適性に優れた品質が得られている。これに対して、比較例１は下塗り層の澱粉量が少ないために印刷平滑等印刷品質が劣っている。また比較例２は上塗り層にサチンホワイトがないため光沢が劣り、比較例３は澱粉量が多いため表面強度は強くなるが光沢、平滑が劣り、さらに比較例４では下塗り層に顔料量がないため光沢、印刷平滑性が一層劣る。また比較例５は、塗工方式をブレード塗工に変えると少ない塗工量のためインキ着肉性が劣っている。
以上、本発明により、優れた表面平滑性を有し、かつ印刷平滑性やインキ着肉性等の印刷適性に優れた印刷用塗工紙が得られている。